КЕРАМИЧЕСКАЯ МАССА ДЛЯ ИЗГОТОВЛЕНИЯ ФАСАДНОЙ ПЛИТКИ
CERAMIC MIXTURE USED TO MAKE FRONT TILES

Изобретение относится к составам керамических масс, которые могут быть использованы в производстве фасадной плитки.
Известна керамическая масса, содержащая, мас.%: глина 5,0-40,0; бой стекла 60,0-95,0 [1].
Задача изобретения состоит в повышении морозостойкости, фасадной плитки, полученной из керамической массы.
Технический результат достигается тем, что керамическая масса для изготовления фасадной плитки, включающая глину и бой стекла, дополнительно содержит криолит при следующем соотношении компонентов, мас.%: глина 80,0-84,0; бой стекла 10,0-16,0; криолит 4,0-6,0.
2
2
3
2
3
3
Для приготовления керамической массы могут быть использованы глины следующего химического состава, мас.%: SiO 64,7-73,0; AlO 9,87-13,41; FeO 1,92-2,72; CaO 0,98-1,6; MgO 2,13-2,99; SO 0,51-0,81; п.п.п.11,45-14,32. Возможно использование боя любых силикатных стекол (тарного, листового, медицинского и др.).
В таблице приведены составы керамической массы для изготовления фасадной плитки.
Компоненты
Состав, мас.%:
1
2
3
Глина
80,0
82,0
84,0
Бой стекла
16,0
13,0
10,0
Криолит
4,0
5,0
6,0
Морозостойкость, циклы
не менее 50
не менее 50
не менее 50
2
Компоненты дозируют в требуемых количествах и размалывают до получения порошков с удельной поверхностью 2500-4000 см/г, смешивают и готовят керамическую массу с влажностью 9-13%. Из керамической массы прессуют фасадную плитку, на ее поверхность наносят (напыляют) слой цветной глазури и при температуре 900-1100°C проводят обжиг.
Источник информации
1. SU 66305, C04B 33/00, 1946.